"式IAの1種類以上の化合物と、式IBの1種類以上の化合物とを含むことを特徴とする液晶媒体。式中、RAおよびRBは、それぞれ互いに独立に、ハロゲン化されているかまたは置換されていない1~15個のC原子を有するアルキルまはたアルコキシ基を表し、ただし加えて、これらの基における1個以上のCH2基は、それぞれ互いに独立に、O原子が互いに直接結合しないようにして、-C≡C-、-CF2O-、-CH=CH-、-O-、-CO-O-または-O-CO-で置き換えられていてもよく、XAおよびXBは、それぞれ互いに独立に、F、Cl、CN、SF5、SCN、NCS、それぞれ6個までのC原子を有するハロゲン化アルキル基、ハロゲン化アルケニル基、ハロゲン化アルコキシ基またはハロゲン化アルケニルオキシ基を表し、およびY1~13は、それぞれ互いに独立に、HまたはFを表す。式IA-a~IA-fの化合物より選択される1種類以上の化合物を含むことを特徴とする請求項1に記載の液晶媒体。式中、RAおよびXAは、請求項1において示される意味を有する。式IB-a~IB-hの化合物より選択される1種類以上の化合物を含むことを特徴とする請求項1または2に記載の液晶媒体。式中、RBおよびXBは、請求項1において示される意味を有する。式IIおよび/またはIIIより選択される1種類以上の化合物を追加的に含むことを特徴とする請求項1~3のいずれか1項に記載の液晶媒体。式中、R0は、ハロゲン化されているかまたは置換されていない1~15個のC原子を有するアルキルまはたアルコキシ基を表し、ただし加えて、これらの基における1個以上のCH2基は、それぞれ互いに独立に、O原子が互いに直接結合しないようにして、-C≡C-、-CF2O-、-CH=CH-、-O-、-CO-O-または-O-CO-で置き換えられていてもよく、X0は、F、Cl、CN、SF5、SCN、NCS、それぞれ6個までのC原子を有するハロゲン化アルキル基、ハロゲン化アルケニル基、ハロゲン化アルコキシ基またはハロゲン化アルケニルオキシ基を表し、およびY1~5は、それぞれ互いに独立に、HまたはFを表し、式IV~VIIIより選択される1種類以上の化合物を追加的に含むことを特徴とする請求項1~4のいずれか1項に記載の液晶媒体。式中、R0、X0およびY1~4は請求項1において示される意味を有し、Z0は、-C2H4-、-CH24-、-CH=CH-、-CF=CF-、-C2F4-、-CH2CF2-、-CF2CH2-、-CH2O-、-OCH2-、-COO-または-OCF2-を表し、また、式VおよびVIにおいては単結合も表し、また、式VおよびVIIIにおいては-CF2O-も表し、rは、0または1を表し、およびsは、0または1を表す。式IX~XIIより選択される1種類以上の化合物を追加的に含むことを特徴とする請求項1~5のいずれか1項に記載の液晶媒体。式中、X0は請求項4において示される意味を有し、およびLは、HまたはFを表し、alkylは、C1~6-アルキルを表し、R’は、C1~6-アルキル、C1~6-アルコキシまたはC2~6-アルケニルを表し、およびalkenylおよびalkenylは、それぞれ互いに独立に、C2~6-アルケニルを表す。式XIIIの1種類以上の化合物を追加的に含むことを特徴とする請求項1~6のいずれか1項に記載の液晶媒体。式中、R1およびR2は、それぞれ互いに独立に、それぞれ6個までのC原子を有するn-アルキル、アルコキシ、オキサアルキル、フルオロアルキルまたはアルケニルを表し、ただし、基R1およびR2の少なくとも一方は2~6個のC原子を有するアルケニルを表す。式XVIIの1種類以上の化合物を追加的に含むことを特徴とする請求項1~7のいずれか1項に記載の液晶媒体。式中、R1およびR2は、それぞれ互いに独立に、それぞれ8個までのC原子を有するn-アルキル、アルコキシ、オキサアルキル、フルオロアルキルまたはアルケニルを表し、Lは、HまたはFを表す。式XXVII、XXVIIIおよびXXIXの化合物群より選択される1種類以上の化合物を含むことを特徴とする請求項1~8のいずれか1項に記載の液晶媒体。式中、R1およびX0は、請求項4において示される意味を有する。式XIX、XX、XXI、XXII、XXIIIおよびXXIVの化合物群より選択される1種類以上の化合物を含むことを特徴とする請求項1~9のいずれか1項に記載の液晶媒体。式中、R1およびX0は、請求項4において示される意味を有し、Y1~4は、それぞれ互いに独立に、HまたはFを表す。20重量以上の式IXbの化合物を含むことを特徴とする請求項1~10のいずれか1項に記載の液晶媒体。式中、alkylは、請求項6において示される意味を有する。少なくとも2種類の式IAの化合物と、少なくとも2種類の式IBの化合物とを含むことを特徴とする請求項1~11のいずれか1項に記載の液晶媒体。混合物を基礎として25重量以上の式IAの化合物および式IBの化合物を含むことを特徴とする請求項1~12のいずれか1項に記載の液晶媒体。混合物を基礎として30重量以上の式IAの化合物および式IBの化合物を含むことを特徴とする請求項1~13のいずれか1項に記載の液晶媒体。UV安定剤、ドーパントおよび酸化防止剤の群より選択される1種類以上の添加剤1種類または多種類を追加的に含むことを特徴とする請求項1~14のいずれか1項に記載の液晶媒体。1種類以上の重合性化合物を追加的に含むことを特徴とする請求項1~15のいずれか1項に記載の液晶媒体。請求項1~16のいずれか1項に記載の液晶媒体を調製する方法であって、請求項1で定義される通りの1種類以上の式IAの化合物と、1種類以上の式IBの化合物とを、請求項4~10のいずれか1項に記載の1種類以上化の合物または更なる液晶化合物と、また、任意成分として、1種類以上の添加剤および/または少なくとも1種類の重合性化合物と混合することを特徴とする方法。電気光学的目的のための請求項1~16のいずれか1項に記載の液晶媒体の使用。3D用途のためのシャッターメガネ、TN、PS-TN、STN、TN-TFT、OCB、IPS、PS-IPS、FFS、PS-FFSおよびPS-VA-IPSディスプレイにおける請求項18に記載の液晶媒体の使用。請求項1~16のいずれか1項に記載の液晶媒体を含有する電気光学的液晶ディスプレイ。本発明は、上で示した不具合を示さないか、低減された程度にのみ示し、そして好ましくは速い応答時間および低い回転粘度を有し、同時に高い透明点ならびに高い誘電異方性および低い閾電圧を有する、特にこのタイプのMLC、FFS、IPS、TN、正VAまたはSTNディスプレイ用の媒体を提供することを目的とする。ここで、この目的は、式IAの1種類以上の化合物と、式IBの1種類以上の化合物とを含むLC媒体を使用することで、達成できることが見出された。式IAおよびIBの化合物により、上で示される望ましい特性を有するLC混合物が結果として得られる。本発明は、式IAの1種類以上の化合物と、式IBの1種類以上の化合物とを含むことを特徴とする液晶媒体に関する。式中、RAおよびRBは、それぞれ互いに独立に、ハロゲン化されているかまたは置換されていない1~15個のC原子を有するアルキルまはたアルコキシ基を表し、ただし加えて、これらの基における1個以上のCH2基は、それぞれ互いに独立に、O原子が互いに直接結合しないようにして、-C≡C-、-CF2O-、-CH=CH-、-O-、-CO-O-または-O-CO-で置き換えられていてもよく、XAおよびXBは、それぞれ互いに独立に、F、Cl、CN、SF5、SCN、NCS、それぞれ6個までのC原子を有するハロゲン化アルキル基、ハロゲン化アルケニル基、ハロゲン化アルコキシ基またはハロゲン化アルケニルオキシ基を表し、およびY1~13は、それぞれ互いに独立に、HまたはFを表す。驚くべきことに、式IAおよびIBの化合物を含む混合物は高い誘電異方性Δεを有し、同時に、回転粘度γ1/透明点の優れた比を有することが見出された。よって、それらはは、低いγ1および非常に高い透明点を有する液晶混合物を達成するのに特に適している。加えて、式IAおよびIBの化合物は、LC媒体中において良好な溶解性を示す。式IAおよびIBの化合物を含む本発明のLC媒体は、低い回転粘度、速い応答時間、高い透明点、非常に高い正の誘電異方性、比較的高い複屈折率および広いネマチック相の範囲を有する。よって、それらは、携帯電話、TVおよびビデオの用途分野に特に適する。式IAおよびIBの化合物は、広範囲の用途分野を有する。置換基の選択に応じて、それらは液晶媒体を主に構成する基礎材料となり得るが、例えば、このタイプの誘電体の誘電的および/または光学的異方性を修正したり、および/または、それの閾電圧および/または粘度を最適なものとするために、他に分類される化合物からの液晶基礎材料を式IAおよびIBの化合物に加えることもできる。式IAおよびIBの化合物は、純粋な状態で無色であり、電気光学的な使用のための好ましい温度範囲で液晶中間相を形成する。それらは、化学的に、熱的に、および光に対して安定である。式IAおよびIBの化合物は、文献例えば、Houben-Weyl編、MethodenderorganischenChemie[MethodsofOrganicChemistry]、Georg-Thieme-Verlag社、Stuttgart市のような標準的な著作に記載されるようなそれ自身が公知の方法により、正確には公知およびその反応に適する反応条件により調製される。ここで、それ自身は公知で、ここで更に非常に詳細には述べていない変法も利用できる。式IAおよびIBの化合物は、例えば、国際特許出願公開第2004/048501号パンフレットおよび欧州特許第0786445号明細書より既知である。以上および以下において式中のRAおよびRBがアルキル基および/またはアルコキシ基を表している場合、これは直鎖状または分岐状のいずれでも構わない。好ましくは、直鎖状で、2、3、4、5、6または7個の炭素原子を有しており、従って、好ましくは、エチル、プロピル、ブチル、ペンチル、ヘキシル、ヘプチル、エトキシ、プロポキシ、ブトキシ、ペントキシ、ヘキシルオキシまたはヘプチルオキシであり、さらに、メチル、オクチル、ノニル、デシル、ウンデシル、ドデシル、トリデシル、テトラデシル、ペンタデシル、メトキシ、オクチルオキシ、ノニルオキシ、デシルオキシ、ウンデシルオキシ、ドデシルオキシ、トリデシルオキシまたはテトラデシルオキシを表す。RAおよびRBは、それぞれ好ましくは、2~6個のC原子を有する直鎖状のアルキルを表す。オキサアルキルは、好ましくは、直鎖の2-オキサプロピル即ちメトキシメチル、2-即ちエトキシメチルまたは3-オキサブチル即ち2-メトキシエチル、2-、3-または4-オキサペンチル、2-、3-、4-または5-オキサヘキシル、2-、3-、4-、5-または6-オキサヘプチル、2-、3-、4-、5-、6-または7-オキサオクチル、2-、3-、4-、5-、6-、7-または8-オキサノニル、2-、3-、4-、5-、6-、7-、8-または9-オキサデシルである。RAおよびRBがアルキル基を表しており、1個のCH2基が-CH=CH-基で置き換えられている場合、これは直鎖状または分岐状のいずれでも構わない。好ましくは、直鎖状で、2~10個の炭素原子を有している。従って、特に、ビニル、プロパ-1-または-2-エニル、ブタ-1-、-2-または-3-エニル、ペンタ-1-、-2-、-3-または-4-エニル、ヘキサ-1-、-2-、-3-、-4-または-5-エニル、ヘプタ-1-、-2-、-3-、-4-、-5-または-6-エニル、オクタ-1-、-2-、-3-、-4-、-5-、-6-または-7-エニル、ノナ-1-、-2-、-3-、-4-、-5-、-6-、-7-または-8-エニル、デカ-1-、-2-、-3-、-4-、-5-、-6-、-7-、-8-または-9-エニルを表す。RAおよびRBがアルキルまたはアルケニル基を表し、それがハロゲンによって少なくとも1置換されている場合、この基は好ましくは直鎖であり、ハロゲンは好ましくはFまたはClである。多置換の場合、ハロゲンは好ましくはFである。得られる基は、ペルフルオロ化された基も含む。1置換の場合、フッ素または塩素置換は何れの所望の箇所でも構わないが、好ましくはω位である。上および下の式において、XAおよび/またはXBは、好ましくは、F、Cl、1フッ素化または多フッ素化された1、2または3個のC原子を有するアルキルまたはアルコキシ基、1フッ素化または多フッ素化された2または3個のC原子を有するアルケニル基である。XAおよび/またはXBは、特に好ましくは、F、Cl、CF3、CHF2、OCF3、OCHF2、OCFHCF3、OCFHCHF2、OCFHCHF2、OCF2CH3、OCF2CHF2、OCF2CHF2、OCF2CF2CHF2、OCF2CF2CHF2、OCFHCF2CF3、OCFHCF2CHF2、OCF2CF2CF3、OCF2CF2CClF2、OCClFCF2CF3、OCH=CF2またはCH=CF2であり、非常に好ましくはFまたはOCF3であり、更には、CF3、OCF=CF2、OCHF2またはOCH=CF2である。XAおよび/またはXBがFまたはOCF3、好ましくはFを表す式IAおよびIBの化合物が特に好ましい。式IAの好ましい化合物は、Y1がFを表すもの、Y2がFを表すもの、Y3がHを表すもの、Y4がHを表すもの、Y5がFを表すもの、Y6およびY7がそれぞれHを表すものである。式IBの好ましい化合物は、Y8がFを表すもの、Y9がFを表すもの、Y10がFを表すもの、Y11がFを表すもの、Y12およびY13がそれぞれHを表すものである。式IAの特に好ましい化合物は、以下のサブ式より選択される。式中、RAおよびXAは、請求項1で示される意味を有する。RAは、好ましくは、1~6個のC原子を有する直鎖状のアルキル、特には、エチルおよびプロピル、更には、2~6個のC原子を有するアルケニルを表す。サブ式IA-bの化合物が、非常に特に好ましい。式IBの特に好ましい化合物は、以下のサブ式より選択される。式中、RBおよびXBは、請求項1で示される意味を有する。RBは、好ましくは、1~6個のC原子を有する直鎖状のアルキル、特には、プロピル、ブチルおよびペンチル、更には、2~6個のC原子を有するアルケニルを表す。サブ式IB-cの化合物が、非常に特に好ましい。更に好ましい実施形態を下に示す。-媒体は、式IIおよび/またはIIIの1種類以上の化合物を追加的に含む。式中、R0は、ハロゲン化されているかまたは置換されていない1~15個のC原子を有するアルキルまはたアルコキシ基を表し、ただし加えて、これらの基における1個以上のCH2基は、それぞれ互いに独立に、O原子が互いに直接結合しないようにして、-C≡C-、-CF2O-、-CH=CH-、-O-、-CO-O-または-O-CO-で置き換えられていてもよく、X0は、F、Cl、CN、SF5、SCN、NCS、それぞれ6個までのC原子を有するハロゲン化アルキル基、ハロゲン化アルケニル基、ハロゲン化アルコキシ基またはハロゲン化アルケニルオキシ基を表し、およびY1~5は、それぞれ互いに独立に、HまたはFを表し、-式IIの化合物は、好ましくは、以下の式より選択される。式中、R0およびX0は上で示される意味を有する。R0は、好ましくは、1~6個のC原子を有するアルキルを表す。X0は、好ましくは、Fを表す。式IIaおよびIIbの化合物、特に、XがFを表す式IIaおよびIIbの化合物が特に好ましい。-式IIIの化合物は、好ましくは、以下の式より選択される。式中、R0およびX0は上で示される意味を有する。R0は、好ましくは、1~6個のC原子を有するアルキルを表す。X0は、好ましくは、Fを表す。式IIIaおよびIIIeの化合物、特に、式IIIaの化合物が特に好ましい。-媒体は、以下の式より選択される1種類以上の化合物を追加的に含む。式中、R0、X0およびY1~4は上で示される意味を有し、およびZ0は、-C2H4-、-CH24-、-CH=CH-、-CF=CF-、-C2F4-、-CH2CF2-、-CF2CH2-、-CH2O-、-OCH2-、-COO-または-OCF2-を表し、また、式VおよびVIにおいては単結合も表し、また、式VおよびVIIIにおいては-CF2O-も表し、rは、0または1を表し、およびsは、0または1を表す。-式IVの化合物は、好ましくは、以下の式より選択される。式中、R0およびX0は上で示される意味を有する。R0は、好ましくは、1~6個のC原子を有するアルキルを表す。X0は、好ましくは、FまたはOCF3、更には、OCF=CF2またはClを表す。-式Vの化合物は、好ましくは、以下の式より選択される。式中、R0およびX0は上で示される意味を有する。R0は、好ましくは、1~6個のC原子を有するアルキルを表す。X0は、好ましくは、FおよびOCF3、更には、OCHF2、CF3、OCF=CF2およびOCH=CF2を表す。-式VIの化合物は、好ましくは、以下の式より選択される。式中、R0およびX0は上で示される意味を有する。R0は、好ましくは、1~6個のC原子を有するアルキルを表す。X0は、好ましくは、F、更には、OCF3、CF3、CF=CF2、OCHF2およびOCH=CF2を表す。-式VIIの化合物は、好ましくは、以下の式より選択される。式中、R0およびX0は上で示される意味を有する。R0は、好ましくは、1~6個のC原子を有するアルキルを表す。X0は、好ましくは、F、更には、OCF3、OCHF2およびOCH=CF2を表す。-媒体は、以下の式より選択される1種類以上の化合物を追加的に含む。式中、X0は上で示される意味を有し、およびLは、HまたはFを表し、alkylは、C1~6-アルキルを表し、R’は、C1~6-アルキル、C1~6-アルコキシまたはC2~6-アルケニルを表し、およびalkenylおよびalkenylは、それぞれ互いに独立に、C2~6-アルケニルを表す。-式IX~XIIの化合物は、好ましくは、以下の式より選択される。式中、alkylは、上で示される意味を有する。式IXa、IXb、IXc、Xa、Xb、XIaおよびXIIaの化合物が特に好ましい。式IXbおよびIXにおいて、alkylは、好ましくは、互いに独立に、n-C3H7、n-C4H9またはn-C5H11、特に、n-C3H7を表す。-媒体は、以下の式より選択される1種類以上の化合物を追加的に含む。式中、L1およびL2は、上で示される意味を有し、R1およびR2は、それぞれ互いに独立に、それぞれ6個までのC原子を有するn-アルキル、アルコキシ、オキサアルキル、フルオロアルキルまたはアルケニル、好ましくは、それぞれ互いに独立に、1~6個のC原子を有するアルキルを表し;式XIIIの化合物において、基R1およびR2の少なくとも一方は、好ましくは、2~6個のC原子を有するアルケニルを表す。-媒体は、基R1およびR2の少なくとも一方が2~6個のC原子を有するアルケニルを表す式XIIIの1種類以上の化合物、好ましくは、以下の式より選択されるものを含む。式中、alkylは、上で示される意味を有する。-媒体は、以下の式の1種類以上の化合物を含む。式中、R0、X0およびY1~4は、式Iで示される意味を有し、およびおよびを表す。-式XVおよびXVIの化合物は、好ましくは、以下の式より選択される。式中、R0およびX0は、上で示される意味を有する。R0は、好ましくは、1~6個のC原子を有するアルキルを表す。X0は、好ましくは、F、更には、OCF3表す。式XVおよびXVa~XVfの特に好ましい化合物は、Y1がFを表し、Y2がHまたはF、好ましくはFを表すものである。本発明による混合物は、特に好ましくは、式XVfの少なくとも1種類の化合物を含む。-媒体は、式XVIIの1種類以上の化合物を含む。式中、R1およびR2は上で示される意味を有し、好ましくは、それぞれ互いに独立に、1~6個のC原子を有するアルキルを表す。Lは、HまたはFを表す。式XVIIの特に好ましい化合物は、下のサブ式のものである。式中、alkylおよびalkylは、それぞれ互いに独立に、1~6個のC原子を有する直鎖状のアルキル基、特に、エチル、プロピルおよびペンチルを表し、alkenylおよびalkenylは、それぞれ互いに独立に、2~6個のC原子を有する直鎖状のアルケニル基、特に、CH2=CHC2H4、CH3CH=CHC2H4、CH2=CHおよびCH3CH=CHを表す。式XVII-bおよびXVII-cの化合物が特に好ましい。下式の化合物が非常に特に好ましい。-媒体は、以下の式の1種類以上の化合物を含む。式中、R1およびR2は上で示される意味を有し、好ましくは、それぞれ互いに独立に、1~6個のC原子を有するアルキルを表す。Lは、HまたはFを表す。-媒体は、以下の式より選択される1種類以上の化合物を追加的に含む。式中、R0およびX0は、それぞれ互いに独立に、上で示される意味の1つを有し、Y1~4は、それぞれ互いに独立に、HまたはFを表す。X0は、好ましくは、F、Cl、CF3、OCF3またはOCHF2である。R0は、好ましくは、それぞれ6個までのC原子を有するアルキル、アルコキシ、オキサアルキル、フルオロアルキルまたはアルケニルを表す。本発明による混合物は、特に好ましくは、式XXIV-aの1種類以上の化合物を含む。式中、R0は、上で示される意味を有する。R0は、好ましくは、直鎖状のアルキル、特に、エチル、n-プロピル、n-ブチルおよびn-ペンチル、非常に特に好ましくは、n-プロピルを表す。式XXIVの、特に、式XXIV-aの化合物1種類または多種類は、好ましくは、本発明による混合物中において、0.5~20重量、特に好ましくは、1~15重量の量で用いられる。-媒体は、式XXIVの1種類以上の化合物を追加的に含む。式中、R0、X0およびY1~6は、式Iで示される意味を有し、sは0または1を表し、および式XXIVにおいて、X0は、また、1~6個のC原子を有するアルキル基または1~6個のC原子を有するアルコキシ基も表してよい。アルキルまたはアルコキシ基は、好ましくは、直鎖状である。R0は、好ましくは、1~6個のC原子を有するアルキルを表す。X0は、好ましくは、Fを表す。-式XXIVの化合物は、好ましくは、以下の式より選択される。式中、R0、X0およびY1は、上で示される意味を有する。R0は、好ましくは、1~6個のC原子を有するアルキルを表す。X0は、好ましくは、Fを表し、Y1は、好ましくは、Fを表す。-R0は、2~6個のC原子を有する直鎖状アルキルまたはアルケニルである。-媒体は、以下の式の1種類以上の化合物を含む。式中、R1およびX0は上で示される意味を有する。R1は、好ましくは、1~6個のC原子を有するアルキルを表す。X0は、好ましくは、FまたはClを表す。式XXVにおいて、X0は、特に好ましくは、Clを表す。-媒体は、以下の式の1種類以上の化合物を含む。式中、R1およびX0は上で示される意味を有する。R1は、好ましくは、1~6個のC原子を有するアルキルを表す。X0は、好ましくは、Fを表す。本発明による媒体は、特に好ましくは、X0が好ましくはFを表す式XXIXの1種類以上の化合物を含む。式XXVII~XXIXの化合物1種類または多種類は、好ましくは、本発明による混合物中において、1~20重量、特に好ましくは、1~15重量の量で用いられる。特に好ましい混合物は、少なくとも1種類の式XXIXの化合物を含む。-媒体は、下式の以下のピリミジンまたはピリジン化合物の1種類以上の化合物を含む。式中、R1およびX0は上で示される意味を有する。R1は、好ましくは、1~6個のC原子を有するアルキルを表す。X0は、好ましくは、Fを表す。本発明による媒体は、特に好ましくは、X0が好ましくはFを表す式M-1の1種類以上の化合物を含む。式M-1~M-3の化合物1種類または多種類は、好ましくは、本発明による混合物中において、1~20重量、特に好ましくは、1~15重量の量で用いられる。更に好ましい実施形態を下に示す。-媒体は、式IAの、特に、式IA-bの2種類以上の化合物を含む。-媒体は、2~30重量、好ましくは3~20重量、特に好ましくは3~15重量の式IAの化合物を含む。式IAおよびIBの化合物に加え、媒体は、更に、式II、III、IX~XIII、XVIIおよびXVIIIの化合物群より選択される化合物を含む。-混合物全体における式II、III、IX~XIII、XVIIおよびXVIIIの化合物の割合は、40~95重量である。-媒体は、10~50重量、特に好ましくは12~40重量の式IIおよび/またはIIIの化合物を含む。-媒体は、20~70重量、特に好ましくは25~65重量の式IX~XIIIの化合物を含む。-媒体は、4~30重量、特に好ましくは5~20重量の式XVIIの化合物を含む。-媒体は、1~20重量、特に好ましくは2~15重量の式XVIIIの化合物を含む。-媒体は、下式の少なくとも2種類の化合物を含む。-媒体は、下式の少なくとも2種類の化合物を含む。-媒体は、少なくとも2種類の式IAの化合物と、少なくとも2種類の式IBの化合物とを含む。-媒体は、少なくとも1種類の式IAの化合物と、少なくとも1種類の式IBの化合物と、少なくとも1種類の式IIIaの化合物とを含む。-媒体は、少なくとも2種類の式IAの化合物と、少なくとも2種類の式IBの化合物と、少なくとも1種類の式IIIaの化合物とを含む。-媒体は、25重量以上、好ましくは30重量以上の1種類以上の式IAの化合物と、1種類以上の式IBの化合物とを含む。-媒体は、20重量以上、好ましくは24重量以上、好ましくは25~60重量の式IXbの化合物、特に、式IXb-1の化合物を含む。-媒体は、少なくとも1種類の式IXb-1の化合物と、少なくとも1種類の式IXc-1の化合物とを含む。-媒体は、少なくとも1種類の式DPGU-n-Fの化合物を含む。-媒体は、少なくとも1種類の式CDUQU-n-Fの化合物を含む。-媒体は、少なくとも1種類の式CPU-n-OXFの化合物を含む。-媒体は、少なくとも1種類の式PPGU-n-Fの化合物を含む。-媒体は、少なくとも1種類の式PGP-n-mの化合物、好ましくは、2または3種類の化合物を含む。-媒体は、下の構造を有する式PGP-2-2Vの少なくとも1種類の化合物を含む。20重量以上、好ましくは25重量以上の式IAおよびIBの化合物を、従来の液晶材料、しかしながら特に式II~XXVIIIの1種類以上の化合物と混合することにより、結果として光安定性が著しく増加し複屈折率の値が低くなり、同時に広い範囲でのネマチック相および低いスメクチック-ネマチック転移温度が観測され、貯蔵寿命が改良されることが判明した。同時に、混合物は、非常に低い閾電圧、UVに曝露した際のVHRに対し非常に優れる値および非常に高い透明点を示す。本出願において、用語アルキルalkylまたはアルキルalkylは、1~6個の炭素原子を有する直鎖状および分岐状のアルキル基、特にメチル、エチル、プロピル、ブチル、ペンチル、ヘキシルおよびヘプチルの直鎖状基を包含する。2~5個の炭素原子を有する基が一般に好ましい。用語アルケニルalkenylまたはアルケニルalkenylは、2~6個の炭素原子を有する直鎖状および分岐状のアルケニル基、特に、直鎖状の基を包含する。好ましいアルケニル基は、C2~C7-1E-アルケニル、C4~C6-3E-アルケニル、特に、C2~C6-1E-アルケニルである。特に好ましいアルケニル基の例は、ビニル、1E-プロペニル、1E-ブテニル、1E-ペンテニル、1E-ヘキセニル、3-ブテニル、3E-ペンテニル、3E-ヘキセニル、4-ペンテニル、4Z-ヘキセニル、4E-ヘキセニルおよび5-ヘキセニルである。5個までの炭素原子を有する基、特に、CH2=CH、CH3CH=CHが一般に好ましい。用語フルオロアルキルfluoroalkylは、好ましくは、末端にフッ素を有する直鎖状の基、即ち、フルオロメチル、2-フルオロエチル、3-フルオロプロピル、4-フルオロブチル、5-フルオロペンチル、6-フルオロヘキシルおよび7-フルオロヘプチルを包含する。しかしながら、フッ素の他の位置を除外するものではない。用語オキサアルキルoxaalkylまたはアルコキシalkoxyは、好ましくは、式CnH2n1-O-CH2mの直鎖状の基式中、nおよびmは、それぞれ互いに独立に、1~6を表し、また、mは0を表してもよい。を包含する。好ましくは、nは1でmは1~6であるか、mが0でnが1~3である。R0およびX0の意味を適切に選択することにより、アドレス時間、閾電圧、透過特性曲線の急峻性などを所望の様式に修正することができる。例えば、1E-アルケニル基、3E-アルケニル基、2E-アルケニルオキシ基などを使用すると、アルキルまたはアルコキシ基と比較して、一般により短いアドレス時間、ネマチック性向の改善、および弾性定数k33ベンドとk11スプレイのより高い比率を達成することができる。4-アルケニル基、3-アルケニル基などは、アルキルおよびアルコキシ基と比較して、一般に低い閾電圧およびより低いk33/k11値を与える。本発明による混合物は高いΔε値で特に特徴付けられ、よって、先行技術の混合物より極めて速い応答時間を有する。上述の式の化合物の最適な混合比は、所望の特性、上述の式の成分の選択、および存在してもよい他の成分の選択に、実質上依存する。上で示される範囲内での適切な混合比は、場合ごとに容易に決めることができる。本発明による混合物中の上述の式の化合物の総量は、決定的なものではない。したがって、混合物は、様々な特性の最適化のために、さらに1種類以上の成分を含むことができる。しかしながら、上述の式の化合物の総量が多くなるほど、混合物の特性について望まれる改善の観測される効果が、一般に大きくなる。特に好ましい実施形態において、本発明による媒体は、X0が、F、OCF3、OCHF2、OCH=CF2、OCF=CF2またはOCF2-CF2Hを表す式II~VIII好ましくは、II、III、IVおよびV、特に、IIaおよびIIIaの化合物を含む。式IAおよびIBの化合物との好ましい相乗効果により、特に有利な特性が得られる。特に、式IAおよびIB、IIaおよびIIIaの化合物を含む混合物は、それらの閾電圧が低いことで特徴付けられる。本発明による媒体で使用できる上述の式およびそれらのサブ式の個々の化合物は既知であるか、既知の化合物に類似して調製できる。本発明は、また、このタイプの媒体を含有する例えばSTNまたはMLCディスプレイなどの電気光学的ディスプレイ外枠と共にセルを構成する2枚の平坦で平行な外板、各ピクセルをスイッチングするための外板上の集積非線形素子、およびセル中に配置されて正の誘電異方性および高い比抵抗を有するネマチック液晶混合物を有する。と、これらの媒体の電気光学的目的のための使用とに関する。本発明による液晶混合物により、利用できるパラメータの範囲を著しく広げることができる。透明点、低温における粘度、熱的およびUV安定性および高い光学異方性の達成可能な組み合わせは、先行技術からの従来の材料より極めて優れている。本発明による混合物は、例えば、携帯電話およびPDAなどの携帯用途およびTFT用途に特に適している。更に、本発明による混合物は、FFS、VA-IPS、OCBおよびIPSディスプレイにおいて使用できる。本発明による液晶混合物は、-20°Cまで、好ましくは-30°Cまで、特に好ましくは-40°Cまでネマチック相を保持しながら、75°C以上、好ましくは80°C以上の透明点が達成され、同時に110mPas以下、特に好ましくは100mPas以下の回転粘度γ1が可能で、速い応答時間を有する優れたMLCディスプレイを達成できる。回転粘度は20°Cにおいて決定される。本発明による液晶混合物の20°Cにおける誘電異方性Δεは、好ましくは8以上、特に好ましくは10以上、特に好ましくは12以上である。加えて、混合物は、動作電圧が低いことで特徴付けられる。本発明による液晶混合物の閾電圧は、好ましくは2.0V以下である。本発明による液晶混合物の20°Cにおける複屈折率Δnは、好ましくは0.09以上、特に好ましくは0.10以上である。本発明による液晶混合物のネマチック相の範囲は、好ましくは少なくとも90°の幅であり、特に少なくとも100°の幅を有する。この範囲は、好ましくは、少なくとも-25°Cから70°Cに及ぶ。言うまでもなく、本発明による混合物の成分を適切に選択することにより、他の有利な性質を保持しながら、より高い閾電圧においてより高い透明点例えば100°Cを超えを達成できるか、またはより低い閾電圧においてより低い透明点を達成することも可能である。粘度の対応する上昇を僅かにとどめながら、より高いΔεと従ってより低い閾電圧を達成することも同様に可能である。本発明のMLCディスプレイは、好ましくは、グーチタリーの第1透過極小で動作させることが好ましいC.H.GoochおよびH.A.Tarry、Electron.Lett.、1974年、第10巻、第2~4頁;C.H.GoochおよびH.A.Tarry、Appl.Phys.、1975年、第8巻、第1575~1584頁。ここで、例えば特性線の高い急峻性およびコントラストの低視野角依存性ドイツ国特許第3022818号明細書のような特に好ましい電気光学的特性に加え、第2極小で類似するディスプレイと同じ閾電圧において、より小さな誘電異方性でも十分である。これにより、第1極小で本発明の混合物を使用することにより、シアノ化合物を含む混合物の場合に比べ、極めて高い比抵抗値を達成することができる。個々の成分とその重量比を適切に選択することにより、当業者は簡単な定常的方法によりMLCディスプレイのあらかじめ指定された層の厚さに必要な複屈折率を設定することができる。電圧保持率HR:holdingratioを測定[S.Matsumotoら、LiquidCrystals、1989年、第5巻、第1320頁;K.Niwaら、Proc.SIDConference、サンフランシスコ、1984年6月、第304頁、;G.Weberら、LiquidCrystals、1989年、第5巻、第1381頁]した結果、のシアノフェニルシクロヘキサン類、または以下の式のエステル類を式IAおよびIBの化合物の代わりに含む本発明と類似した混合物に比べて、式IAおよびIBの化合物を含む本発明の混合物の方が、UVの曝露によるHRの低下が著しく小さいことが示された。本発明による混合物の光安定性およびUV安定性は極めて優れており、即ち、それらは、光またはUVに暴露されてもHRの低下が著しく小さい。偏光板、電極基板および表面処理された電極からの本発明によるMLCディスプレイの構成は、このタイプのディスプレイの通常の構成に対応する。通常の構成との用語は、本明細書においては、広い意味で用いられ、また、MLCディスプレイに関する全ての派生品および改変品も包含し、特に多結晶シリコンTFTまたはMIMを基礎とするマトリックスディスプレイ素子も包含する。しかしながら、本発明によるディスプレイと、従来のツイストネマチックセルを基礎とするディスプレイとの大きな相違点は、液晶層の液晶パラメータの選択にある。本発明に従って使用できる液晶媒体は、例えば、式IAおよびIBの1種類以上の化合物を式II~XXVIIIの1種類以上の化合物または更なる液晶成分および/または添加剤と混合して、それ自体従来の方法で調製される。一般に、より少ない量で使用される成分の所望の量を、主要な組成を構成する成分中で、好ましくは加温して溶解する。さらに、例えば、アセトン、クロロホルムまたはメタノールの有機溶媒中の液晶成分溶液を混合し、完全に混合後、例えば蒸留によって溶媒を再び除去することも可能である。また、誘電体は、当業者に既知で文献に記載される添加剤、例えば、チバケミカルズ社製のTinuvin登録商標、例えば、Tinuvin登録商標770などのUV安定剤、酸化防止剤、例えばTEMPOL、微粒子、フリーラジカル捕捉剤、ナノ粒子などを更に含んでもよい。例えば、0~15の多色性色素またはキラルドーパントを加えることができる。適切な安定剤およびドーパントは、下の表Cおよび表Dにおいて述べられる。更に、例えば、米国特許第6,861,107号明細書で開示される通りの重合性化合物、いわゆる反応性メソゲンRM:reactivemesogenを、混合物を基礎として好ましくは0.12~5重量、特に好ましくは0.2~2重量の濃度で、本発明による混合物に加えてもよい。また、これらの混合物は、例えば、米国特許第6,781,665号明細書に記載される通りの開始剤を含んでもよい。開始剤、例えば、チバ社製Irganox-1076を、好ましくは、重合性化合物を含む混合物に0~1の量で加える。このタイプの混合物は、反応性メソゲンの重合が液晶混合物中において起こるよう意図されている所謂ポリマー安定化PS:polymer-stabilisedモード用、例えば、PS-IPS、PS-FFS、PS-TN、PS-VA-IPS用に使用できる。このための前提条件は、液晶混合物自身が重合性成分を一切含んでいないことである。本発明の好ましい実施形態において、重合性化合物は式Mの化合物より選択される。式中、個々の基は以下の意味を有する。RMaおよびRMbは、それぞれ互いに独立に、P、P-Sp-、H、ハロゲン、SF5、NO2、アルキル、アルケニルまたはアルキニル基を表し、ただし、基RMaおよびRMbの少なくとも一方は、好ましくは、基PまたはP-Sp-を表すか含有し、Pは、重合性基を表し、Spは、スペーサー基または単結合を表し、AM1およびAM2は、それぞれ互いに独立に、芳香族、ヘテロ芳香族、脂環式またはヘテロ環式基これらは、好ましくは、4~25個の環原子、好ましくは、C原子を有し、該基は、また、縮合環を包含するか含有してもよく、該基はLで単置換または多置換されていてもよい。を表し、Lは、P、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、6~20個のC原子を有する置換されていてもよいアリール、または、1~25個のC原子を有する直鎖状または分岐状のアルキル、アルコキシ、アルキルカルボニル、アルコキシカルボニル、アルキルカルボニルオキシまたはアルコキシカルボニルオキシただし加えて、これらの基において1個以上のH原子は、F、Cl、PまたはP-Sp-で置き換えられていてもよい。、好ましくは、P、P-Sp-、H、OH、CH2OH、ハロゲン、SF5、NO2、アルキル、アルケニルまたはアルキニル基を表し、Y1は、ハロゲンを表し、ZM1は、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n1-、-CF2CH2-、-CH2CF2-、-CF2n1-、-CH=CH-、-CF=CF-、-C≡C-、-CH=CH-、-COO-、-OCO-CH=CH-、-CR0R00または単結合を表し、R0およびR00は、それぞれ互いに独立に、H、または、1~12個のC原子を有するアルキルを表し、Rxは、P、P-Sp-、H、ハロゲン、1~25個のC原子を有する直鎖状、分岐状または環状のアルキルただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、Cl、PまたはP-Sp-で置き換えられていてもよい。、6~40個のC原子を有する置換されていてもよいアリールまたはアリールオキシ基、または、2~40個のC原子を有する置換されていてもよいヘテロアリールまたはヘテロアリールオキシ基を表し、m1は、0、1、2、3または4を表し、およびn1は、1、2、3または4を表し、ただし、基RMa、RMbおよび存在する置換基Lからの少なくとも1個、好ましくは、1個、2個または3個、特に好ましくは、1個または2個は、基PまたはP-Sp-を表すか、基PまたはP-Sp-の少なくとも一方を含有する。式Mの特に好ましい化合物は、RMaおよびRMbが、それぞれ互いに独立に、P、P-Sp-、H、F、Cl、Br、I、-CN、-NO2、-NCO、-NCS、-OCN、-SCN、SF5、または、1~25個のC原子を有する直鎖状または分岐状のアルキルただし加えて、1個以上の隣接していないCH2基は、Oおよび/またはS原子が互いに直接連結しないようにして、それぞれ互いに独立に、-CR0=CR00-、-C≡C-、-NR00-、-O-、-S-、-CO-、-CO-O-、-O-CO-、-O-CO-O-で置き換えられていてもよく、ただし加えて、1個以上のH原子は、F、Cl、Br、I、CN、PまたはP-Sp-で置き換えられていてもよい。を表し、ただし、基RMaおよびRMbの少なくとも一方は、好ましくは、基PまたはP-Sp-を表すか含み、AM1およびAM2は、それぞれ互いに独立に、1,4-フェニレン、ナフタレン-1,4-ジイル、ナフタレン-2,6-ジイル、フェナントレン-2,7-ジイル、アントラセン-2,7-ジイル、フルオレン-2,7-ジイル、クマリン、フラボンただし加えて、これらの基における1個以上のCH基はNで置き換えられていてもよい。、シクロヘキサン-1,4-ジイルただし加えて、1個以上の隣接していないCH2基は、Oおよび/またはSで置き換えられていてもよい。、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイルまたはオクタヒドロ-4,7-メタノインダン-2,5-ジイルを表し、ただし、これらの全ての基は無置換でもLで一置換または多置換されていてもよく、Lは、P、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、6~20個のC原子を有する置換されていてもよいアリール、または、1~25個のC原子を有する直鎖状または分岐状のアルキル、アルコキシ、アルキルカルボニル、アルコキシカルボニル、アルキルカルボニルオキシまたはアルコキシカルボニルオキシただし加えて、これらの基において1個以上のH原子は、F、Cl、PまたはP-Sp-で置き換えられていてもよい。を表し、Pは、重合性基を表し、Y1は、ハロゲンを表し、Rxは、P、P-Sp-、H、ハロゲン、1~25個のC原子を有する直鎖状、分岐状または環状のアルキルただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、Cl、PまたはP-Sp-で置き換えられていてもよい。、6~40個のC原子を有する置換されていてもよいアリールまたはアリールオキシ基、または、2~40個のC原子を有する置換されていてもよいヘテロアリールまたはヘテロアリールオキシ基を表すものである。RMaおよびRMbの一方または両方がPまたはP-Sp-を表す式Mの化合物が非常に特に好ましい。本発明による液晶媒体およびPSモードディスプレイにおける使用に適切で好ましいRMは、例えば、以下の式より選択される。式中、個々の基は以下の意味を有する:P1およびP2は、それぞれ互いに独立に、重合性基好ましくは、Pに対して、上および下で示される意味の1つを有する。、特に好ましくは、アクリレート、メタクリレート、フルオロアクリレート、オキセタン、ビニルオキシまたはエポキシ基を表し、Sp1およびSp2は、それぞれ互いに独立に、単結合またはスペーサー基好ましくは、Spに対して、上および下で示される意味の1つを有する。、特に好ましくは、-CH2p1-、-CH2p1-O-、-CH2p1-CO-O-または-CH2p1-O-CO-O-を表し、式中、p1は1~12の整数であり、ただし、最後に述べた基の隣接する環への連結はO原子を介して起こり、ただし、また、基P1-Sp1-およびP2-Sp2-の一方はRaaも表してもよく、Raaは、H、F、Cl、CN、または、1~25個のC原子を有する直鎖状または分岐状のアルキルただし加えて、1個以上の隣接していないCH2基は、Oおよび/またはS原子が互いに直接連結しないようにして、それぞれ互いに独立に、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、1~12個のC原子を有し直鎖状または分岐状で一フッ素化または多フッ素化されていてもよいアルキル、アルコキシ、アルケニル、アルキニル、アルキルカルボニル、アルコキシカルボニルまたはアルキルカルボニルオキシただし、アルケニルおよびアルキニル基は少なくとも2個のC原子を有し、分岐状の基は少なくとも3個のC原子を有する。を表し、R0およびR00は、それぞれ互いに独立に、それぞれの出現において同一または異なって、Hまたは1~12個のC原子を有するアルキルを表し、RyおよびRzは、それぞれ互いに独立に、H、F、CH3またはCF3を表し、ZM1は、-O-、-CO-、-CRyRz-または-CF2CF2-を表し、ZM2およびZM3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、または、1~12個のC原子を有し直鎖状または分岐状で一フッ素化または多フッ素化されていてもよいアルキル、アルコキシ、アルケニル、アルキニル、アルキルカルボニル、アルコキシカルボニルまたはアルキルカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、およびxは、0または1を表す。適切な重合性化合物は、例えば、表Eに列記されている。本出願による液晶媒体は、好ましくは、全体で0.01~10、好ましくは0.2~4.0、特に好ましくは0.2~2.0の重合性化合物を含む。式Mの重合性化合物が特好ましい。また、本発明は、電気光学的ディスプレイにおける本発明による混合物の使用と、特に、3D用途におけるシャッターメガネにおける、および、TN、PS-TN、STN、TN-TFT、OCB、IPS、PS-IPS、FFS、PS-FFSおよびPS-VA-IPSディスプレイにおける本発明による混合物の使用とにも関する。本出願および以下に示す例において、液晶化合物の構造は頭文字で示されており、その化学式への変換は以下の表Aに従って行われる。全ての基CnH2n1およびCmH2m1は、nおよびm個のC原子をそれぞれ有する直鎖状のアルキル基であり;n、mおよびkは整数であり、好ましくは、0、1、2、3、4、5、6、7、8、9、10、11または12を表す。表Bのコードは、それ自体で明らかである。表Aには、親構造にかかわる頭文字のみが示されている。それぞれの場合において、この親構造の頭文字に、ダッシュにより分離されて、置換基R1、R2、L1およびL2のためのコードが続く。好ましい混合物成分を、表Aおよび表Bに示す。<表A><表B>以下の式において、nおよびmは、それぞれ互いに独立に、0、1、2、3、4、5、6、7、8、9、10、11および12、特に、2、3、5、更に、0、4、6を表す。式IAおよびIBの化合物に加え、少なくとも1、2、3または4種類以上の表Bからの化合物を含む液晶混合物が特に好ましい。<表C>表Cは、一般に本発明による混合物に添加される使用可能なドーパントを示す。混合物は、好ましくは0~10重量、特には0.01~5重量、特に好ましくは、0.01~3重量のドーパントを含む。<表D>本発明による混合物に、例えば0~10重量の量で添加することができる安定剤を下に述べる。<表E>本発明による混合物に、例えば0.01~1重量の量で添加することができる重合性化合物を下に述べる。また、重合のための開始剤を、好ましくは0~1の量で加える必要があることもある。以下の混合物例は、制限することなく、本発明を説明することを意図する。上および下において、パーセンテージのデータは重量パーセントを表す。全ての温度は摂氏度で示される。m.p.は融点を表わし、cl.p.は透明点である。更に、Cは結晶状態、Nはネマチック相、Sはスメクティック相、および、Iは等方相である。これらの記号間のデータは相転移温度を表す。更に、-Δnは、589nmおよび20°Cにおける光学異方性を表わし、-γ1は、20°Cにおける回転粘度mPasを表わし、-Δεは、20°Cおよび1kHzにおける誘電異方性Δε=ε∥-ε⊥、ただし、ε∥は分子の長軸に平行な誘電率を表し、ε⊥はそれに垂直な誘電率を表す。を表わし、-V10は、TNセル90度ツイストにおいて、第1極小即ち、dΔnの値が0.5μmにおいて、20°Cで決定される、透過基板表面に垂直な視角が10である電圧Vを表し閾電圧、-V0は、逆平行にラビングされたセルにおいて20°Cで容量的に決定されるフレデリック閾電圧を表す。全ての物性は、メルク液晶、液晶の物性1997年11月、ドイツ国メルク社刊に従って決定され、他に明確に示さない限り、20°Cの温度が適用される。<例>"